(57)【要約】【課題】低発熱性および高硬度を両立し、耐久性の改善されたサイド補強層を有するランフラットタイヤを提供する。【解決手段】第１級アミノ基およびアルコキシシリル基を有し、Ｔｇが−３０℃以下、さらに、該（共）重合体鎖中に２官能性以上のモノマーが共重合されている、および／または、２官能性以上のカップリング剤で（共）重合体鎖の少なくとも一部がカップリングされている共役ジオレフィンの重合体または共役ジオレフィンと芳香族ビニル化合物との共重合体を１０〜５０重量％含有するゴム成分１００重量部に対して、窒素吸着比表面積が３０〜１００ｍ2／ｇおよびジブチルフタレート吸油量が５０ｍｌ／１００ｇ以上のカーボンブラックを１０〜１００重量部、ならびに硫黄または硫黄化合物を２重量部以上含有するゴム組成物、ならびに該ゴム組成物からなるサイド補強層を有するランフラットタイヤ。【選択図】なし【特許請求の範囲】
【請求項１】
第１級アミノ基およびアルコキシシリル基を有し、ガラス転移温度が−３０℃以下である共役ジオレフィンの重合体または共役ジオレフィンと芳香族ビニル化合物との共重合体であって、
該（共）重合体鎖中に２官能性以上のモノマーが共重合されている、および／または、２官能性以上のカップリング剤で（共）重合体鎖の少なくとも一部がカップリングされている共役ジオレフィンの重合体または共役ジオレフィンと芳香族ビニル化合物との共重合体
を１０〜５０重量％含有するゴム成分１００重量部に対して、
窒素吸着比表面積が３０〜１００ｍ2／ｇおよびジブチルフタレート吸油量が５０ｍｌ／１００ｇ以上のカーボンブラックを１０〜１００重量部、ならびに、
硫黄または硫黄化合物を２重量部以上含有するゴム組成物。
【請求項２】
さらに、ゴム成分１００重量部に対して、薄板状天然鉱石を５〜１２０重量部含有する請求項１記載のゴム組成物。
【請求項３】
請求項１または２記載のゴム組成物からなるサイド補強層を有するランフラットタイヤ。
【発明の詳細な説明】
【技術分野】
【０００１】
本発明は、サイド補強層の低発熱性および高硬度を両立し、耐久性の改善されたランフラットタイヤに関する。
【背景技術】
【０００２】
現在、サイドウォール部の内側に配置された高硬度のサイド補強層を有するランフラットタイヤが実用化され、パンクにより空気圧が失われた状態になっても、ある程度の距離を走行できるようになった。これにより、スペアタイヤを常備する必要性がなくなり、車輌全体における重量の軽量化が期待できる。
【０００３】
しかし、ランフラットタイヤは、低内圧時の走行において、車の荷重をサイド補強層で支えるため、それらは走行時に大きな変形を繰り返すことで熱劣化し、破壊にいたるという問題があった。そのため、低内圧時の走行におけるランフラットタイヤの走行には、速度および走行距離に制限があった。
【０００４】
ランフラットタイヤの耐久性を向上させる有効な手段として、サイド補強層を厚くすることで変形を抑え、変形による破壊を防ぐ方法があるが、タイヤ重量が大きくなり、ランフラットタイヤの当初の目的である軽量化に反するという問題があった。
【０００５】
また、カーボンブラックなどの補強用充填剤を増量することで補強用ゴムを硬くし、サイド補強層の変形を抑える方法も知られているが、混練り、押出しなどの工程への負荷が大きく、また、加硫後物性において発熱が大きくなることから、ランフラットタイヤの耐久性の向上はあまり期待できない。
【０００６】
カーボンブラックなどの補強用充填剤を増量することなく、サイド補強層への加硫剤および加硫促進剤の配合量を増大させることで、サイド補強層の加硫密度を高くして、低内圧時のランフラットタイヤの走行時における変形量を小さくし、低発熱化する手法が特許文献１には開示されているが、サイド補強層の伸びが低下して、破壊強度が低下するという問題があった。
【０００７】
【特許文献１】特開２００２−１５５１６９公報
【発明の開示】
【発明が解決しようとする課題】
【０００８】
本発明は、低発熱性および高硬度を両立し、耐久性の改善されたサイド補強層を有するランフラットタイヤを提供することを目的とする。
【課題を解決するための手段】
【０００９】
本発明は、第１級アミノ基およびアルコキシシリル基を有し、ガラス転移温度が−３０℃以下である共役ジオレフィンの重合体または共役ジオレフィンと芳香族ビニル化合物との共重合体であって、該（共）重合体鎖中に２官能性以上のモノマーが共重合されている、および／または、２官能性以上のカップリング剤で（共）重合体鎖の少なくとも一部がカップリングされている共役ジオレフィンの重合体または共役ジオレフィンと芳香族ビニル化合物との共重合体を１０〜５０重量％含有するゴム成分１００重量部に対して、窒素吸着比表面積が３０〜１００ｍ2／ｇおよびジブチルフタレート吸油量が５０ｍｌ／１００ｇ以上のカーボンブラックを１０〜１００重量部、ならびに、硫黄または硫黄化合物を２重量部以上含有するゴム組成物に関する。
【００１０】
前記ゴム組成物は、さらに薄板状天然鉱石を、ゴム成分１００重量部に対して５〜１２０重量部含有することが好ましい。
【００１１】
本発明は、前記ゴム組成物からなるサイド補強層を有するランフラットタイヤに関する。
【発明の効果】
【００１２】
本発明によれば、特定の共役ジオレフィンの重合体または共役ジオレフィンと芳香族ビニル化合物との共重合体を特定量含有するゴム成分、カーボンブラック、および硫黄または硫黄化合物を含有するゴム組成物をサイド補強層に用いることにより、サイド補強層の低発熱性および高硬度を両立し、耐久性の改善されたランフラットタイヤを提供することができる。
【発明を実施するための最良の形態】
【００１３】
本発明のゴム組成物は、ゴム成分、カーボンブラック、および硫黄または硫黄化合物からなる。
【００１４】
ゴム成分は、共役ジオレフィンの重合体または共役ジエンオレフィンと芳香族ビニル化合物との共重合体（共重合体１）を含有する。
【００１５】
共役ジオレフィンとしては、具体的に、１，３−ブタジエン、イソプレン、２，３−ジメチル−１，３−ブタジエン、２−クロロ−１，３−ブタジエン、１，３−ペンタジエンおよびこれらの混合物などが挙げられる。
【００１６】
また、芳香族ビニル化合物としては、具体的に、スチレン、２−メチルスチレン、３−メチルスチレン、４−メチルスチレン、α−メチルスチレン、２，４−ジメチルスチレン、２，４−ジイソプロピルスチレン、４−ｔｅｒｔ−ブチルスチレン、ｔｅｒｔ−ブトキシスチレン、ビニルベンジルジメチルアミン、（４−ビニルベンジル）ジメチルアミノエチルエーテル、Ｎ，Ｎ−ジメチルアミノエチルスチレン、ビニルピリジンおよびこれらの混合物などが挙げられる。なかでも、芳香族ビニル化合物としては、スチレンであることが特に好ましい。
【００１７】
共役ジオレフィンの重合体または共重合体１は、第１級アミノ基（−ＮＨ2）およびアルコキシシリル基を有する。
【００１８】
共役ジオレフィンの重合体または共重合体１が有する第１級アミノ基は、重合開始末端、重合終了末端、重合体主鎖、側鎖のいずれに結合されてもよいが、重合体末端からエネルギー消失を抑制してヒステリシスロス特性を改良しうる点から、重合開始末端あるいは重合終了末端に導入されていることが好ましい。
【００１９】
共役ジオレフィンの重合体または共重合体１が有する第１級アミノ基の含有量は、０．５ｍｍｏｌ／ｋｇ以上であることが好ましく、１ｍｍｏｌ／ｋｇ以上であることがより好ましく、２ｍｍｏｌ／ｋｇ以上であることがさらに好ましい。含有量が０．５ｍｍｏｌ／ｋｇ未満では、第１級アミノ基を導入した効果が発現し難く、得られるゴム組成物のヒステリシスロス特性、耐摩耗性、破壊特性の改良が充分ではない傾向がある。また、共役ジオレフィンの重合体または共重合体１が有する第１級アミノ基の含有量は、２００ｍｍｏｌ／ｋｇ以下であることが好ましく、１００ｍｍｏｌ／ｋｇ以下であることがより好ましく、５０ｍｍｏｌ／ｋｇ以下であることがさらに好ましい。含有量が２００ｍｍｏｌ／ｋｇをこえると、カーボンブラックやシリカなどの補強剤との相互作用が大きくなり、配合粘度が向上して加工性が悪化する。
【００２０】
以下に第１級アミノ基含量の算出法を示す。
【００２１】
まず、共役ジオレフィンの重合体または共重合体１をトルエンに溶解した後、大量のメタノール中で沈殿させることにより、共役ジオレフィンの重合体または共重合体１に結合していないアミノ基含有化合物をゴムから分離した後、乾燥させる。次に、本処理を施した共役ジオレフィンの重合体または共重合体１を試料として、ＪＩＳ  Ｋ７２３７に記載された「全アミン価試験方法」により全アミノ基含有量を定量する。続けて、上記処理を施した共役ジオレフィンの重合体または共重合体１を試料として「アセチルアセトンブロックド法」により第２＋第３アミノ基含有量を定量する。試料を溶解させる溶媒に、Ｏ−ニトロトルエンを使用し、アセチルアセトンを添加して、過塩素酢酸溶液で電位差滴定を行い、全アミノ基含有量から第２＋第３アミノ基含有量を引いて第１アミノ基含有量（ｍｍｏｌ）を求め、分析に使用したポリマー重量を割り返すことで重合体に結合した第１級アミノ基含有量（ｍｍｏｌ／ｋｇ）を求める。
【００２２】
共役ジオレフィンの重合体または共重合体１が有するアルコキシシリル基は、重合開始末端、重合終了末端、重合体主鎖、側鎖のいずれに結合していてもよいが、重合体末端からエネルギー消失を抑制してヒステリシスロス特性を改良しうる点から、重合終了末端に導入されていることが好ましい。
【００２３】
アルコキシシリル基としては、具体的に、ジメトキシメチルシリル基、ジエトキシメチルシリル基、ジブトキシメチルシリル基、ジプロピロキシメチルシリル基などが挙げられる。
【００２４】
共役ジオレフィンの重合体または共重合体１が有するアルコキシシリル基の含有量は、０．５ｍｍｏｌ／ｋｇ以上であることが好ましく、１ｍｍｏｌ／ｋｇ以上であることがより好ましく、２ｍｍｏｌ／ｋｇ以上であることがさらに好ましい。含有量が０．５ｍｍｏｌ／ｋｇ未満では、アルコキシシリル基を導入した効果が発現しなくなる。すなわち、得られるゴム組成物のヒステリシスロス特性、耐摩耗性、破壊特性の改良が充分ではない傾向がある。また、共役ジオレフィンの重合体または共重合体１が有するアルコキシシリル基の含有量は、２００ｍｍｏｌ／ｋｇ以下であることが好ましく、１００ｍｍｏｌ／ｋｇ以下であることがより好ましく、５０ｍｍｏｌ／ｋｇ以下であることがさらに好ましい。含有量が２００ｍｍｏｌ／ｋｇをこえると、カーボンブラックやシリカなどの補強剤との相互作用が高くなりすぎて、配合粘度が向上して加工性が悪化する傾向がある。なお、アルコキシシリル基の含量は、赤外吸収スペクトルにより、Ｓｉ−Ｃ結合に起因する１１６０ｃｍ-1の吸収量により求める。
【００２５】
共役ジオレフィンの重合体または共重合体１は、該（共）重合体鎖中に２官能性以上のモノマーが共重合されている、および／または、２官能性以上のカップリング剤で（共）重合体鎖の少なくとも一部がカップリングされている。
【００２６】
２官能性以上のモノマーとしては、ジビニルベンゼン、ジイソプロペニルベンゼン、トリビニルベンゼンなどが挙げられる。２官能性以上のモノマーの使用量は、（共）重合ゴム中に５重量％以下であることが好ましく、０．１重量％以下であることがより好ましい。５重量％をこえると、得られるゴム組成物の加工性や物性が低下する場合がある。また、２官能性以上のモノマーの使用量は０．００１重量％以上であることが好ましい。
【００２７】
また、２官能性以上のカップリング剤としては、（ａ）イソシアナート化合物および／またはイソチオシアナート化合物、（ｂ）アミド化合物および／またはイミド化合物、（ｃ）ピリジル置換ケトン化合物および／またはピリジル置換ビニル化合物、（ｄ）ケイ素化合物、（ｅ）エステル化合物、（ｆ）ケトン化合物ならびに（ｇ）スズ化合物よりなる群から選ばれる少なくとも１種の化合物が挙げられ、好ましくは（ｇ）スズ化合物である。
【００２８】
これらの化合物のうち、（ａ）成分であるイソシアナート化合物またはチオイソシアナート化合物の具体例としては、２，４−トリレンジイソシアナート、２，６−トリレンジイソシアナート、ジフェニルメタンジイソシアナート、ポリメリックタイプのジフェニルメタンジイソシアナート（Ｃ−ＭＤＩ）、イソホロンジイソシアナート、ヘキサメチレンジイソシアナート、１，３，５−ベンゼントリイソシアナート、フェニル−１，４−ジイソチオシアナートなどを好ましいものとして挙げることができる。（ｂ）成分であるアミド化合物またはイミド化合物の具体例としては、コハク酸アミド、フタル酸アミド、Ｎ，Ｎ，Ｎ'，Ｎ'−テトラメチルフタル酸アミド、オキサミド、Ｎ，Ｎ，Ｎ'，Ｎ'−テトラメチルオキサミドなどのアミド化合物、コハク酸イミド、Ｎ−メチルコハクイミド、マレイミド、Ｎ−メチルマレイミド、フタルイミド、Ｎ−メチルフタルイミドなどのイミド化合物を好ましいものとして挙げることができる。
【００２９】
（ｃ）成分であるピリジル置換ケトン化合物またはピリジル置換ビニル化合物の具体例としては、ジベンゾイルピリジン、ジアセチルピリジン、ジビニルピリジンなどを好ましいものとして挙げることができる。
【００３０】
（ｄ）成分であるケイ素化合物の具体例としては、ジブチルジクロロケイ素、メチルトリクロロケイ素、メチルジクロロケイ素、テトラクロロケイ素、トリエトキシメチルシラン、トリフェノキシメチルシラン、トリメトキシシラン、メチルトリエトキシシラン、４，５−エポキシヘプチルメチルジメトキシシラン、ビス（トリエトキシシリルプロピル）テトラサルファイドなどを好ましいものとして挙げることができる。
【００３１】
（ｅ）成分であるエステル化合物の具体例は、アジピン酸ジエチル、マロン酸ジエチル、フタル酸ジエチル、グルタル酸ジエチル、マレイン酸ジエチルなどを好ましいものとして挙げることができる。
【００３２】
（ｆ）成分であるケトン化合物の具体例としては、Ｎ，Ｎ−ジメチル−１−アミノベンゾキノン、Ｎ，Ｎ，Ｎ'，Ｎ'−テトラメチル−１，３−ジアミノベンゾキノン、Ｎ，Ｎ−ジメチル−１−アミノアントラキノン、Ｎ，Ｎ，Ｎ'，Ｎ'−テトラメチル−１，４−ジアミノアントラキノンなどを好ましいものとして挙げることができる。
【００３３】
（ｇ）成分であるスズ化合物の具体例としては、テトラクロロスズ、テトラブロムスズ、トリクロロブチルスズ、トリクロロメチルスズ、トリクロロオクチルスズ、ジブロムジメチルスズ、ジクロロジメチルスズ、ジクロロジブチルスズ、ジクロロジオクチルスズ、１，２−ビス（トリクロロスタニル）エタン、１，２−ビス（メチルジクロロスタニルエタン）、１，４−ビス（トリクロロスタニル）ブタン、１，４−ビス（メチルジクロロスタニル）ブタン、エチルスズトリステアレート、ブチルスズトリスオクタノエート、ブチルスズトリスステアレート、ブチルスズトリスラウレート、ジブチルスズビスオクタノエート、ジブチルスズビスステアレート、ジブチルスズビスラウレートなどを好ましいものとして挙げることができる。
【００３４】
なお、カップリング剤として（ｇ）スズ化合物を用い、共役ジオレフィンと芳香族ビニル化合物とを共重合させる場合には、該共役ジオレフィンと芳香族ビニル化合物をアニオン重合させた後、その重合活性末端と２官能性以上のスズ化合物でカップリングを行うに際し、カップリングを行う直前に共役ジオレフィンを添加して重合を行い、共役ジエンユニット−スズ結合鎖を含む共役ジオレフィン（共）重合ゴムを得ることが好ましい。このように、カップリング直前に共役ジオレフィンを添加して芳香族ビニル化合物（スチレン）ユニットとスズとの結合鎖の生成を抑えることにより、転がり摩擦抵抗特性および破壊特性の優れたゴムが得られる。
【００３５】
重合活性末端に反応させるこれらのカップリング剤は、１種単独で使用することも、あるいは２種以上を併用して用いることもできる。
【００３６】
共役ジオレフィンの重合体または共重合体１のガラス転移温度は−３０℃以下、好ましくは−５０℃以下、より好ましくは−６０℃以下である。ガラス転移温度が−３０℃をこえると、発熱が大きくなり、ランフラット性能が低下してしまう。なお、共役ジオレフィンの重合体または共重合体１のガラス転移温度は、ＡＳＴＭ  Ｄ３４１８に従って算出したものをいう。
【００３７】
共役ジオレフィンの重合体または共重合体１の重量平均分子量は、１０万以上であることが好ましく、１５万以上であることがより好ましい。重量平均分子量が１０万未満では、得られるゴム組成物の破壊強度、耐摩耗性、低ヒステリシスロス性などが充分ではない傾向がある。また、共役ジオレフィンの重合体または共重合体１の重量平均分子量は、２００万以下であることが好ましく、１５０万以下であることがより好ましい。重量平均分子量が２００万をこえると、加工性に劣る傾向がある。なお、重量平均分子量は、ゲルパーミエーションクロマトグラフィー（ＧＰＣ）（東ソー社製、ＨＬＣ−８１２０ＧＰＣ）を用いて、ポリスチレン換算で求めた。
【００３８】
共重合体１とする場合、共重合体鎖中に結合した結合芳香族ビニルの含量は２５重量％以下であることが好ましく、１５重量％以下であることがより好ましい。結合芳香族ビニル含量が２５重量％をこえると、発熱が大きくなり、ランフラット性能が低下する傾向がある。なお、共重合体１が、例えばスチレンブタジエン共重合体の場合、スチレンブタジエン共重合体における結合スチレン含量は、２７０ＭＨｚ1Ｈ−ＮＭＲによって求める。
【００３９】
共重合体１とする場合、共役ジオレフィンの重合単位におけるビニル結合（１，２−結合および／または３，４−結合）含量は６０重量％以下であることが好ましく、４５重量％以下であることがより好ましい。結合スチレン含量が６０重量％をこえると、発熱が大きくなり、ランフラット性能が低下する傾向がある。なお、共重合体１が例えば、スチレンブタジエン共重合体の場合、ビニル含量は、２７０ＭＨｚ1Ｈ−ＮＭＲによって求める。
【００４０】
ゴム成分中における共役ジオレフィンの重合体または共重合体１の含有率は１０重量％以上、好ましくは２０重量％以上である。含有率が１０重量％未満では、共役ジオレフィンの重合体または共重合体１によるランフラット性能の向上効果が得られない。また、ゴム成分中における共役ジオレフィンの重合体または共重合体１の含有率は５０重量％以下、好ましくは４０重量％以下である。含有率が５０重量％をこえると、破断強度が低下し、ランフラット性能が低下する。
【００４１】
ゴム成分としては、共役ジオレフィンの重合体または共重合体１とともに、シンジオタクチック−１，２−ポリブタジエンを含むジエン系ゴム（ＳＰＢ含有ジエン系ゴム）を用いることが好ましい。ＳＰＢ含有ジエン系ゴムとしては、例えば、宇部興産（株）製のＶＣＲ−３０３、４１２、６１７などのシンジオタクチック−１，２−ポリブタジエンを含むブタジエンゴムなどを使用することができる。
【００４２】
ゴム成分としては、共役ジオレフィンの重合体または共重合体１およびＳＰＢ含有ジエン系ゴムのほかに、天然ゴム（ＮＲ）、ブタジエンゴム（ＢＲ）、スチレン−ブタジエン共重合ゴム（ＳＢＲ）、イソプレンゴム（ＩＲ）、アクリロニトリル−ブタジエン共重合ゴム（ＮＢＲ）、クロロプレンゴム（ＣＲ）、スチレン−イソプレン−ブタジエン共重合ゴム（ＳＩＢＲ）、スチレン−イソプレン共重合ゴム、イソプレン−ブタジエン共重合ゴムなどのジエン系ゴムを用いてもよい。これらのゴム成分は単独で用いてもよく、２種以上を組み合わせて用いてもよい。
【００４３】
ゴム成分としては、共役ジオレフィンの重合体または共重合体１およびＳＰＢ含有ジエン系ゴムとともに、ＮＲを併用することが好ましい。
【００４４】
カーボンブラックの窒素吸着比表面積（Ｎ2ＳＡ）は３０ｍ2／ｇ以上、好ましくは３５ｍ2／ｇ以上である。Ｎ2ＳＡが３０ｍ2／ｇ未満では補強性が不足し、充分な耐久性が得られない。また、カーボンブラックのＮ2ＳＡは１００ｍ2／ｇ以下、好ましくは６０ｍ2／ｇ以下である。Ｎ2ＳＡが１００ｍ2／ｇをこえると、発熱が大きくなる。
【００４５】
カーボンブラックのジブチルフタレート吸油量（ＤＢＰ吸油量）は５０ｍｌ／１００ｇ以上、好ましくは８０ｍｌ／１００ｇ以上である。ＤＢＰ吸油量が５０ｍｌ／１００ｇ未満では、充分な補強性を得ることが困難になる。
【００４６】
カーボンブラックの含有量は、ゴム成分１００重量部に対して１０重量部以上、好ましくは２０重量部以上、より好ましくは３０重量部以上である。含有量が１０重量部未満では、充分な強度が得られない。また、カーボンブラックの含有量は、ゴム成分１００重量部に対して１００重量部以下、好ましくは７０重量部以下、より好ましくは６０重量部以下である。含有量が１００重量部をこえると、ゴムの混練りや押出しが困難になる。
【００４７】
本発明に用いられる加硫剤としては、硫黄および硫黄化合物があげられ、なかでも硫黄の表面析出を抑える点から、不溶性硫黄を加硫剤として用いることが好ましい。なお、硫黄化合物としては、具体的に高分子多硫物、モルホリンジスルフィドなどが挙げられる。
【００４８】
前記不溶性硫黄の平均分子量は、１００００以上であることが好ましく、１０００００以上であることがより好ましい。平均分子量が１００００未満では、低温での分解が起こりやすく表面析出しやすい傾向がある。また、不溶性硫黄の平均分子量は、５０００００以下であることが好ましく、３０００００以下であることがより好ましい。平均分子量が５０００００をこえると、ゴム中での分散性が低下する傾向がある。
【００４９】
硫黄および硫黄化合物の含有量（純硫黄分）は、ゴム成分１００重量部に対して２重量部以上、好ましくは４重量部以上である。含有量が２重量部未満では、硬度が不充分で、たわみが大きくなり、ランフラット性能が低下する。
【００５０】
本発明のゴム組成物は、さらに薄板状天然鉱石を含有することが好ましい。薄板状天然鉱石としては、雲母類、クレー、タルクなどが挙げられるが、特に雲母類が好ましい。
【００５１】
雲母類としては、たとえば、カオリナイト、セリサイト、フロゴバイトおよびマスコバイトからなる群から選ばれる１種以上であることが好ましく、特に硬度および破壊強度のバランスの点で、セリサイトがより好ましい。これらは１種または２種以上組み合わせて用いてもよい。
【００５２】
前記薄板状天然鉱石のアスペクト比（厚さに対する最大径の比）は３以上であることが好ましく、５以上であることがより好ましく、１０以上であることがさらに好ましい。薄板状天然鉱石のアスペクト比が３未満では、充分なゴム硬度が得られない傾向がある。また、薄板状天然鉱石のアスペクト比は３０以下であることが好ましく、２０以下であることがより好ましい。アスペクト比が３０より大きいと、ゴムへの薄板状天然鉱石の分散が低下し、破壊強度が低下する傾向がある。なお、アスペクト比は、薄板状天然鉱石を電子顕微鏡で観察し、任意の粒子５０個について長径と短径を測定し、その平均長径ａおよび平均短径ｂより、ａ／ｂとして求められる。
【００５３】
前記薄板状天然鉱石の平均粒子径は２μｍ以上であることが好ましく、５μｍ以上であることがより好ましく、１０μｍ以上であることがさらに好ましい。平均粒子径が２μｍ未満では、粉砕にコストがかかるうえ、充分なゴム硬度が得られない傾向がある。また、薄板状天然鉱石の平均粒子径は３０μｍ以下であることが好ましく、２０μｍ以下であることがより好ましい。平均粒子径が３０μｍをこえると、薄板状天然鉱石が破壊の起点となり、耐屈曲疲労性が低下する傾向がある。なお、平均粒子径は、薄板状天然鉱石の長径の平均値をいう。
【００５４】
薄板状天然鉱石の含有量は、ゴム成分１００重量部に対して５重量部以上であることが好ましく、１０重量部以上であることがより好ましい。含有量が５重量部未満では、薄板状天然鉱石を含有することによる効果が充分に得られない傾向がある。また、薄板状天然鉱石の含有量は１２０重量部以下であることが好ましく、８０重量部以下であることがより好ましい。含有量が１２０重量部をこえると、薄板状天然鉱石のゴムに対する分散が困難になるうえ、発熱しやすくなる傾向がある。
【００５５】
さらに、本発明のゴム組成物には、前記薄板状天然鉱石と併用してシランカップリング剤を添加することが好ましい。
【００５６】
シランカップリング剤としては、たとえば、ビス（３−トリエトキシシリルプロピル）テトラスルフィド、ビス（３−トリメトキシシリルプロピル）テトラスルフィド、ビス（２−トリエトキシシリルプロピル）テトラスルフィド、３−メルカプトプロピルトリエトキシシラン、２−メルカプトエチルトリメトキシシランなどがあげられ、これらをそれぞれ単独で、または任意に組み合わせて用いることができる。
【００５７】
シランカップリング剤の配合量は、薄板状天然鉱石１００重量部に対して２重量部以上であることが好ましく、４重量部以上であることがより好ましい。２重量部未満では、シランカップリング剤を配合することにより効果が充分に得られない傾向がある。また、シランカップリング剤の配合量は、薄板状天然鉱石１００重量部に対して２０重量部以下であることが好ましく、１５重量部以下であることがより好ましい。２０重量部をこえると、コストがかかるわりに、得られる効果を充分に得ることができない傾向がある。
【００５８】
さらに、本発明のゴム組成物は、本発明の効果を損なわない範囲で、通常のタイヤ用の配合に用いられる酸化亜鉛、ワックス、ステアリン酸、オイル、老化防止剤、加硫促進剤などを含んでもよい。
【００５９】
加硫促進剤として用いられる化合物は多種にわたるが、なかでもスルフェンアミド系促進剤は、遅延系加硫促進剤として、製造過程において焼けが起こりにくく、加硫特性に優れているので、最もよく使用される。また、スルフェンアミド系促進剤を用いたゴム配合は、加硫後ゴム物性においても外力による変形に対して発熱性が低いため、本発明における最大の目的であるランフラットタイヤの耐久性向上に対する効果も大きい。
【００６０】
スルフェンアミド系促進剤としては、たとえば、ＴＢＢＳ（Ｎ−ｔｅｒｔ−ブチル−２−ベンゾチアゾリルスルフェンアミド）、ＣＢＳ（Ｎ−シクロヘキシル−２−ベンゾチアゾリルスルフェンアミド）、ＤＺ（Ｎ，Ｎ’−ジシクロヘキシル−２−ベンゾチアゾリルスルフエンアミド）などがあげられる。その他の加硫促進剤としては、たとえば、ＭＢＴ（メルカプトベンゾチアゾール）、ＭＢＴＳ（ジベンゾチアジルジスルフィド）、ＤＰＧ（ジフェニルグアニジン）などを用いることができる。
【００６１】
本発明のゴム組成物の損失弾性率（Ｅ”）および複素弾性率（Ｅ＊）は、下記式を満たすことが好ましい。
Ｅ”／（Ｅ＊）2≦７．０×１０-9Ｐａ-1
Ｅ”／（Ｅ＊）2が７．０×１０-9Ｐａ-1より大きいと、低内圧時の走行において、タイヤの変形による発熱が大きくなり、ゴムの熱劣化を促進し、破壊に至る傾向がある。
【００６２】
本発明のゴム組成物の破断強度（ＴB）は、１０ＭＰａ以上であることが好ましく、１２ＭＰａ以上であることがより好ましい。ＴBが１０ＭＰａ未満では、ランフラットタイヤによる走行時に、車輌の荷重により、該ゴム組成物から得られたサイド補強層が屈曲してしまい、ランフラット性能が著しく不足する傾向がある。
【００６３】
本発明のゴム組成物は、ランフラットタイヤのサイド補強層として用いられることが好ましい。ここで、サイド補強層とは、ランフラットタイヤのサイドウォール部の内側に配置されたライニングストリップ層のことをいい、ランフラットタイヤにおいてサイド補強層が存在することで、空気圧が失われた状態でも車輌を支えることができ、優れたランフラット耐久性を付与することができる。
【００６４】
図１に、サイド補強層８を示す。図１に示すように、サイド補強層８はタイヤカーカスプライ３の内側に接してビード部７からショルダー部にわたって配置され、両端方向に厚さを漸減する三日月状に配置される。また、サイド補強層はカーカスプライ本体部分とその折返し部の間にビード部からトレッド部端にわたって配置される、あるいは複数のカーカスプライまたは補強プライの間に２層に配置される。
【００６５】
本発明のランフラットタイヤは、前記ゴム組成物からなるサイド補強層を有する。
【実施例】
【００６６】
実施例にもとづいて本発明を詳細に説明するが、本発明はこれらのみに限定されるものではない。
【００６７】
実施例において使用した各種薬品について、以下に記載する。
ＮＲ：ＲＳＳ＃３
ＢＲ：宇部興産（株）製のＶＣＲ４１２（シンジオタクチック−１，２−ポリブタジエンの含有率１２重量％）
ＳＢＲ１：ラボ合成品ポリマー（スチレンとブタジエンとの共重合体、結合スチレン量：１０重量％、ビニル含量：４０重量％、重量平均分子量：４５万、第１級アミノ基含有量：５．９ｍｍｏｌ／ｋｇ、アルコキシシリル基（ジメトキシメチルシリル基）含有量：５．６ｍｍｏｌ／ｋｇ、ガラス転移温度：−６０℃、ＳｎＣｌ4によりカップリングされている、カップリング率：３６％）
ＳＢＲ２：ラボ合成品ポリマー（スチレンとブタジエンとの共重合体、結合スチレン量：２１重量％、ビニル含量：５５重量％、重量平均分子量：４２万、第１級アミノ基含有量：５．８ｍｍｏｌ／ｋｇ、アルコキシシリル基（ジメトキシメチルシリル基）含有量：５．６ｍｍｏｌ／ｋｇ、ガラス転移温度：−２５℃、ＳｎＣｌ4によりカップリングされている、カップリング率：３６％）
カーボンブラック（ＦＥＦ）：三菱化学（株）製のダイヤブラックＥ（Ｎ2ＳＡ：４１ｍ2／ｇ、ＤＢＰ吸油量：１１５ｍｌ／１００ｇ）
セリサイト：日本フォラム（株）製のＫＭ−８（アスペクト比：１５、平均粒子径：１７μｍ）
ステアリン酸：日本油脂（株）製のステアリン酸  椿
酸化亜鉛：三井金属鉱業（株）製の酸化亜鉛２種
老化防止剤：住友化学工業（株）製のアンチゲン６Ｃ
シランカップリング剤：デグサジャパン（株）製のＳｉ−７５
不溶性硫黄：四国化成工業（株）製のミュークロンＯＴ
加硫促進剤：大内新興化学工業（株）製のノクセラーＮＳ
【００６８】
実施例１〜２および比較例１〜３
表１に示す配合内容にしたがって、不溶性硫黄および加硫促進剤以外の成分を、１５０℃で４分間混練りした。得られた混練り物に不溶性硫黄と加硫促進剤を加えて８０℃で３分間練り込んでゴム組成物を得た。
【００６９】
サイドウォールの内側のサイド補強層として、実施例および比較例の各ゴム組成物からなるライニングストリップ層を配置した２４５／４０ＺＲ１８サイズの未加硫ランフラットタイヤを作製し、それを加硫することによりランフラットタイヤを製造し、以下の各評価を行なった。
【００７０】
＜破断強度ＴB＞
ランフラットタイヤのライニングストリップ層より厚さ２ｍｍのシートを切り出し、ＪＩＳ  Ｋ６２５１にしたがって、破断強度ＴB（ＭＰａ）の評価を行なった。
【００７１】
＜Ｅ”／（Ｅ＊）2＞
ランフラットタイヤのライニングストリップ層より厚さ２ｍｍのシートを切り出し、（株）岩本製作所製の粘弾性スペクトロメータで測定温度７０℃、初期歪み１０％、動歪み±１％、周波数１０Ｈｚにて損失弾性率Ｅ”、複素弾性率Ｅ＊を測定し、Ｅ”／（Ｅ＊）2を算出した。
【００７２】
＜ランフラット性能＞
ランフラットタイヤを用いて、空気内圧０ｋＰａにてドラム上を８０ｋｍ／時の速度で走行し、タイヤが破壊されるまでの走行距離を比較した。比較例１を基準（１００）とし、それぞれ指数表示をした。数値が大きいほどランフラット耐久性に優れることを示す。
【００７３】
各評価結果を表１に示す。
【００７４】
【表１】
2006307095.tif 000002
【図面の簡単な説明】
【００７５】
【図１】本発明の一実施の形態におけるランフラットタイヤの断面図の右半分である。
【符号の説明】
【００７６】
１  タイヤ
２  サイドウォール部
３  カーカスプライ
４  ベルト層
５  トレッド部
６  ビードコア
７  ビード部
８  サイド補強層
９  ビードエーペックス
【図１】
2006307095.tif 000003